(57)【要約】本発明は、ゲル状のポリシリケート及び鉱物を含む水性組成物を、少なくとも５０００rpmで少なくとも３０秒間せん断に付すことを含む、ポリシリケートでコーティングした鉱物粒子を含む水性組成物の調製方法を提供する。本発明はまた、この方法によって得られるポリシリケートでコーティングした鉱物粒子及びこれらの粒子が充填された紙を提供する。【特許請求の範囲】
【請求項１】
ゲル状のポリシリケート及び鉱物を含む水性組成物を、少なくとも５０００rpmで少なくとも３０秒間せん断に付すことを含む、ポリシリケートでコーティングした鉱物粒子を含む水性組成物の調製方法。
【請求項２】
ゲル状のポリシリケート及び鉱物を含む水性組成物が、鉱物の存在下、シリケートの重合により得られる、請求項１記載の方法。
【請求項３】
シリケートの重合が、酸を加えることにより、ｐＨをｐＨ１０未満に調整することにより開始される、請求項２記載の方法。
【請求項４】
シリケートの重合が５０℃未満の温度で実施される、請求項２〜３のいずれか記載の方法。
【請求項５】
シリケートの重合が実質的に１２時間以内に完了する、請求項２〜４のいずれか記載の方法。
【請求項６】
鉱物の量が、ゲル状のポリシリケート及び鉱物を含む水性組成物の重量に基づき、５〜２０重量％の範囲である、請求項２〜５のいずれか記載の方法。
【請求項７】
ケイ酸塩の量が、ゲル状のポリシリケート及び鉱物を含む水性組成物の重量に基づき、０．０１〜１０重量％の範囲である、請求項２〜６のいずれか記載の方法。
【請求項８】
ゲル状のポリシリケート及び鉱物の量が、ゲル状のポリシリケート及び鉱物を含む水性組成物の重量に基づき、１〜３０乾燥重量％の範囲である、請求項２〜７のいずれか記載の方法。
【請求項９】
請求項１〜８のいずれか記載の方法により得られる、ポリシリケートでコーティングした鉱物粒子を含む水性組成物。
【請求項１０】
少なくとも５００mPas（スピンドル４のブルックフィールド粘度計を用いて、２５℃、１００rpmで、組成物の重量に基づき１２乾燥重量％の濃度のポリシリケートでコーティングした鉱物粒子で測定した場合であり、結果は、試験開始後３０秒後に測定したもの）の粘度を特徴とする、請求項９記載の水性組成物。
【請求項１１】
鉱物の量が、ポリシリケートでコーティングした鉱物粒子の重量に基づき、４０〜９９重量％である、請求項９又は１０記載の水性組成物。
【請求項１２】
ポリシリケートの量が、鉱物の重量に基づき、１〜６０重量％である、請求項９〜１１のいずれか記載の水性組成物。
【請求項１３】
ポリシリケートでコーティングした鉱物粒子の粒径が、１〜１０００μmである、請求項９〜１２のいずれか記載の水性組成物。
【請求項１４】
ポリシリケートでコーティングした鉱物粒子の量が、水性組成物の重量に基づき、１〜３０重量％である、請求項９〜１３のいずれか記載の水性組成物。
【請求項１５】
請求項９〜１４のいずれか記載の水性組成物から、水を除去することにより得られる、ポリシリケートでコーティングした鉱物粒子。
【請求項１６】
請求項１５記載のポリシリケートでコーティングした鉱物粒子が充填された紙又は板紙。
【請求項１７】
セルロース懸濁液を、網が形成されたワイヤー上に濾水し、その後網を乾燥させる工程に先立ち、請求項１５記載のポリシリケートでコーティングした鉱物粒子又は請求項９〜１４のいずれか記載のポリシリケートでコーティングした鉱物粒子を含む水性組成物をセルロース懸濁液に加える工程を含む、請求項１６の紙又は板紙の調製方法。
【請求項１８】
セルロース懸濁液を網が形成されたワイヤー上に濾水し、その後網を乾燥させる工程に先立ち、請求項１５記載のポリシリケートでコーティングした鉱物粒子又は請求項９〜１４のいずれか記載のポリシリケートでコーティングした鉱物粒子を含む水性組成物をセルロース懸濁液に加える工程を含む、充填紙又は充填板紙の基本重量に対し、充填紙又は充填板紙の引張強さ及び内部結合強さを向上させる方法。
【請求項１９】
請求項１５記載のポリシリケートでコーティングした鉱物粒子の紙又は板紙用充填材としての使用。
【発明の詳細な説明】
【技術分野】
【０００１】
本発明は、紙の充填材として好適なポリシリケートでコーティングした鉱物粒子、これらの粒子を含む水性組成物、この水性組成物の調製方法、これらの粒子を充填した紙及び充填紙の調製方法に関する。
【０００２】
一般に充填材（通常、鉱物性物質である）は、繊維の量を削減し、それによりコストを削減するために、紙に含有される。しかし、通常、充填材の量が増すにつれて、紙の強度は減少する。
【０００３】
このため、高い充填材含有量と同時に好ましい紙の強度を有する紙が現在求められている。
【０００４】
米国特許第６、６２３、５５５号は、例えば、製紙用充填材として又はコーティング顔料として使用する、沈降炭酸カルシウムとシリコン化合物との複合顔料の製造方法を記載している。その方法は、可溶性シリケート化合物を炭酸カルシウムの沈殿物を含有する水性媒体に導入する工程と、反応混合物の炭酸化により不溶性シリコン化合物を沈降炭酸カルシウム上に沈殿させる工程とを含んでいる。シリコン化合物が沈降炭酸カルシウム上に析出する間の反応混合物の温度は、少なくとも５０℃である。形成された複合顔料を含有する得られた水性組成物は、低粘度である。米国特許第６、６２３、５５５号の複合顔料の不都合な点は、それが充填材として使用された場合、低強度の充填紙（filled paper）を生じることである。
【０００５】
Ｗ０００／２６３０５は、紙の充填材として適切な、部分的にシリカコーティングした炭酸カルシウム粒子を含有する水性組成物の調製方法を記載している。この方法は、炭酸カルシウムを、炭酸カルシウムの重量に基づき約３．５重量％の可溶性シリケートと混合する工程と、シリケートをｐＨの調整をすることなく徐々に室温で反応させることにより、不溶性シリカコーティングを形成する工程とを含んでいる。この方法の不都合な点は、反応時間が、例えば５０時間と非常に長いため、工業的見地からは技術的に実行不可能な方法となる点である。さらに、シリカコーティングした充填材中のシリカの量が非常に少量であり、シリカコーティングした充填材は、標準の炭酸カルシウムを充填した紙と同程度の強度の紙を生ずる。
【０００６】
ＷＯ９５／０３２５１は、紙用充填材として有用な、炭酸カルシウムとシリカとの混合顔料を調製する方法を記載している。この方法は、石灰乳と水性ケイ酸ナトリウム溶液を混合する工程、混合物の温度を５５〜１７０℃に上昇させる工程、その後混合物のｐＨが７以下になるまで二酸化炭素を混合物に供給し、それにより、炭酸カルシウム及びシリカを含む混合顔料を沈殿させる工程を含んでいる。シリカ／ＣａＯの比は、３．６／１である。したがって、得られた混合顔料中のシリカ／ＣａＣＯ３の比は、２／１（又は６６／３３）であり、非常に高い。
【０００７】
ＥＰ３５６４０６Ａ１は、耐酸性コーティングを有する炭酸カルシウム粒子の調製方法を記載しているが、この方法では、炭酸カルシウム粒子のスラリーが、温度７０〜９５℃、ｐＨ８〜１１で亜鉛化合物の溶液及びシリカ含有物質の溶液に同時に混合されている。
【０００８】
米国特許第５１６４００６号は、耐酸性炭酸カルシウム顔料の調製方法を記載しているが、この方法は、ケイ酸ナトリウム溶液を炭酸カルシウムのスラリーと７５〜８０℃で混合する工程、二酸化炭素を加えることによりｐＨを１０．２〜１０．７に調整する工程、反応混合物を冷却する工程、及び塩化亜鉛を添加する工程を含んでいる。
【０００９】
ＥＰ３５６４０６Ａ１及び米国特許第５１６４００６号の方法の不都合な点は、これらの方法が、亜鉛化合物を添加する追加的な工程を含むことである。
【００１０】
本発明の目的は、充填材の量に対し、改良された乾燥強度、特に改良された引張強さ及び内部結合強さを有する充填紙又は充填板紙を提供することにある。
【００１１】
この目的は、請求項１の方法、請求項９の組成物、請求項１５のポリシリケートでコーティングした鉱物粒子、請求項１６の紙及び請求項１７の方法により解決される。
【００１２】
本発明の一部は、ポリシリケートでコーティングした鉱物粒子を含む水性組成物の調製方法であり、この方法は、ゲル状ポリシリケート及び鉱物を含む水性組成物を、少なくとも５０００rpmで少なくとも３０秒間せん断に付す工程を含む。
【００１３】
ゲル状ポリシリケート及び鉱物を含む水性組成物を、好ましくは、少なくとも８，０００rpmのせん断、より好ましくは１０，０００〜３０，０００rpmの範囲のせん断に付す。好ましくは、せん断は、少なくとも１分間施す。せん断は、どのような時間で適用してもよい。しかし、実用的な理由から、せん断は通常、最大１時間、好ましくは最大３０分間、より好ましくは最大１５分間施される。
【００１４】
ポリシリケートでコーティングした鉱物粒子を含む水性組成物は、好ましくは、少なくとも５００mPasの粘度（スピンドル４のブルックフィールド粘度計を用いて、２５℃、１００rpmで、組成物の重量に基づき１２乾燥重量％の濃度のポリシリケートでコーティングした鉱物粒子で測定した場合であり、結果は、試験開始後３０秒後に測定したもの）により特徴づけられる。
【００１５】
ゲル状ポリシリケート及び鉱物を含む水性組成物は、好ましくは、鉱物の存在下、シリケートの重合により得ることができる。
【００１６】
通常、シリケートは、水溶性である。好ましくは、シリケートは、ケイ酸マグネシウムのようなアルカリ土類金属ケイ酸塩又はケイ酸リチウム、ケイ酸カリウムもしくはケイ酸ナトリウムのようなアルカリ金属ケイ酸塩である。より好ましくは、アルカリ金属ケイ酸塩；最も好ましくは、ケイ酸ナトリウムである。好ましいケイ酸ナトリウムは、Ｎａ２Ｏ対ＳｉＯ２の重量比が、２：１〜１：４の範囲、より好ましくは１：２〜１：４の範囲、最も好ましくは１：２．５〜１：３．５の範囲である。好ましくは、シリケートは、水溶液の形態で使用される。
【００１７】
鉱物の例は、二酸化チタン、三水和アルミナ、タルク、マイカ、ゼオライト、クレイ、例えば、カオリン及び焼成クレイ、沈降ケイ酸塩のようなケイ酸金属塩、並びに重質炭酸カルシウム（ＧＣＣ）及び沈降炭酸カルシウム（ＰＣＣ）のような炭酸カルシウムである。好ましい鉱物は、炭酸カルシウムである。鉱物は、通常、重合化条件においては、実質的に水溶性ではない。鉱物は、固体形態で又は水性スラリーとして使用することができる。
【００１８】
鉱物は、シリケートの重合の開始時点ですでに存在していることができ、または、シリケートの重合の間に加えることができる。
【００１９】
シリケートの重合の間、ゲル化が起きる。好ましくは、シリケートの重合は、撹拌下に実施される。重合とそれによるゲル化とが実質的に完了したら、好ましくは撹拌強度を上げて、相対的に低粘度、例えば、３００mPas未満（スピンドル４のブルックフィールド粘度計を用いて、２５℃、１００rpmで、組成物の重量に基づき１２乾燥重量％の濃度のポリシリケートでコーティングした鉱物粒子で測定した場合であり、結果は、試験開始後３０秒後に測定したもの）のゲル状ポリシリケート及び鉱物を含む水性組成物を得る。
【００２０】
シリケートの重合は、酸を加えることによりｐＨを１０未満に調整することにより開始することができる。酸の例には、二酸化炭素、塩酸又は硫酸のような鉱酸、酢酸のような有機酸及びアルカリ金属のホウ酸塩、アルミン酸塩又はスズ酸塩である。好ましくは、二酸化炭素又は鉱酸を酸として使用する。
【００２１】
鉱物が重合化の開始時点ですでに存在している、本方法の第１の実施態様においては、シリケートの重合は、好ましくは二酸化炭素を用いて開始され、ｐＨは、好ましくはｐＨ５〜９の範囲、より好ましくは約７に調整される。
【００２２】
鉱物がシリケートの重合の間に加えられる、本方法の第２の実施態様においては、シリケートの重合は、好ましくは鉱酸を用いて開始され、ｐＨは、好ましくはｐＨ２〜１０．５の範囲、より好ましくは７〜９に調整される。本方法の第２の実施態様において、鉱物を使用する場合、酸性ｐＨで溶解することができる鉱物、例えば炭酸カルシウムであり、好ましくは、ｐＨは、ｐＨ８．５〜１０の範囲に調整される。
【００２３】
好ましくは、両実施態様において、シリケートの重合は、５０℃未満の温度で実施される。より好ましくは、１５〜３５℃の範囲の温度で実施される。最も好ましくは、２０〜３０℃の範囲の温度で実施される。
【００２４】
通常、シリケートの重合は、重合開始後１２時間以内に、実質的に完了する。好ましくは、５時間以内、より好ましくは２時間以内、そして最も好ましくは１時間以内に完了する。
【００２５】
鉱物の量は、ゲル状ポリシリケート及び鉱物を含む水性組成物の重量に基づき、好ましくは５〜２０重量％の範囲、より好ましくは８〜１２重量％である。
【００２６】
シリケートの量は、ゲル状ポリシリケート及び鉱物を含む水性組成物の重量に基づき、好ましくは０．０１〜１０重量％、より好ましくは０．５〜４重量％、より好ましくは１〜３重量％の範囲である。
【００２７】
好ましくは、ゲル状ポリシリケート及び鉱物の量は、ゲル状ポリシリケート及び鉱物を含む水性組成物の重量に基づき、１〜３０乾燥重量％、より好ましくは５〜１５乾燥重量％、最も好ましくは１０〜１４乾燥重量％の範囲である。
【００２８】
さらに本発明の一部であるのは、ポリシリケートでコーティングした鉱物粒子を含む水性組成物であり、これは、本発明の方法により得ることができる。
【００２９】
好ましくは、ポリシリケートでコーティングした鉱物粒子を含む水性組成物は、少なくとも５００mPas（スピンドル４のブルックフィールド粘度計を用いて、２５℃、１００rpm、組成物の重量に基づき１２乾燥重量％の濃度のポリシリケートでコーティングした鉱物粒子で測定した場合であり、結果は、試験開始後３０秒後に測定したもの）の粘度を特徴とする。
【００３０】
好ましくは、ポリシリケートでコーティングした鉱物粒子は、ポリシリケートで完全にコーティングされていない。例えば、ポリシリケートでコーティングした炭酸カルシウムは、ｐＨ６未満で溶解する。
【００３１】
鉱物の量は、ポリシリケートでコーティングした鉱物粒子の重量に基づき、４０〜９９重量％であることができる。好ましくは、６０〜９５重量％、より好ましくは、８０〜９０重量％、最も好ましくは、７８〜８８重量％である。
【００３２】
ポリシリケートの量は、鉱物の重量に基づき、１〜６０重量％であることができる；好ましくは、５〜４０重量％、より好ましくは、１５〜２５重量％である。
【００３３】
ポリシリケートでコーティングした鉱物粒子の粒径は、１〜１０００μm、好ましくは８〜３０μm、より好ましくは、１０〜２７μmである。
【００３４】
好ましくは、ポリシリケートでコーティングした鉱物粒子の量は、ポリシリケートでコーティングした鉱物粒子を含む水性組成物の重量に基づき、１〜３０重量％である。より好ましくは、１０〜１５重量％である。
【００３５】
さらに本発明の一部であるのは、本発明の水性組成物から水を除去することによって得られるポリシリケートでコーティングした鉱物粒子である。水の除去は、ろ過、デカンテーションもしくは蒸留のような、任意の好適な方法又は任意の好適な方法の組み合わせによって行うことができる。
【００３６】
本発明のもう１つの部分は、本発明のポリシリケートでコーティングした鉱物粒子を充填した紙又は板紙である。
【００３７】
好ましくは、充填紙又は充填板紙中の繊維／ポリシリケートでコーティングした鉱物粒子の重量比は、９０／１０〜３０／７０の範囲、好ましくは８０／２０〜６０／４０の範囲、より好ましくは７５／２５〜６５／３５の範囲である。
【００３８】
本発明のもう１つの部分は、本発明の充填紙又は充填板紙の調製方法であり、その方法は、セルロース懸濁液を網が形成されたワイヤー（すき網）上に濾水し、その後網を乾燥させる工程に先立ち、ポリシリケートでコーティングした鉱物粒子又はポリシリケートでコーティングした鉱物粒子を含む水性組成物をセルロース懸濁液に加える工程を含む。
【００３９】
好ましくは、充填紙を調製する。
【００４０】
本発明のポリシリケートでコーティングした鉱物粒子は、カチオン性凝固剤、乾燥強化剤、保持剤、サイズ剤及び蛍光増白剤のような標準のウェットエンド添加剤と併せて使用することができる。また、特に好ましくはないものの、炭酸カルシウムのような他の充填材と一緒に使用することも可能である。
【００４１】
ポリシリケートでコーティングした鉱物粒子は、濃紙料、薄紙料又は白水に加えることもできる。
【００４２】
さらに本発明の一部であるのは、充填紙又は充填板紙の基本重量に対し、充填紙又は充填板紙の引張強さ及び内部結合強さを向上させる方法である。この方法は、セルロース懸濁液を網が形成されたワイヤー上に濾水し、その後網を乾燥させる工程に先立ち、ポリシリケートでコーティングした鉱物粒子又はポリシリケートでコーティングした鉱物粒子を含む水性組成物をセルロース懸濁液に加える工程を含む。
【００４３】
本発明のポリシリケートでコーティングした鉱物粒子は、紙用充填材として使用された場合、充填紙の引張強さ（裂断長）と内部結合強さ（スコットボンド強度）／灰分の比が改善されるという利点を有する。換言すれば、ポリシリケートでコーティングした鉱物を充填材として使用すると、一定の灰分に対し引張強さ及び内部結合強さが向上した充填紙、又は一定の引張強さ又は内部結合強さに対し、灰分の少ない充填紙のいずれかを得ることができる。同時に、その紙は、優れた地合い及び優れた不透明度を示す。
【図面の簡単な説明】
【００４４】
【図１】図１は、Calopake（登録商標）Fを含有する手すき紙（handsheet）、Calopake（登録商標）F及びポリシリケートを含有する手すき紙、並びにポリシリケートでコーティングしたCalopake（登録商標）Fを含有する手すき紙の裂断長と手すき紙灰分との相関関係を示す。
【００４５】
【図２】図２は、Albacar（登録商標）HO、Albacar（登録商標）LO、Syncarb F0474及びMiconapaque HBをそれぞれ含有する手すき紙、並びにポリシリケートでコーティングしたそれぞれの炭酸カルシウムを含有する手すき紙の裂断長と手すき紙の灰分との相関関係を示す。
【００４６】
【図３】図３は、Calopake（登録商標）Fを含有する手すき紙、Calopake（登録商標）F及びポリシリケートを含有する手すき紙、並びにポリシリケートでコーティングしたCalopake（登録商標）Fを含有する手すき紙のスコットボンド強度と手すき紙の灰分との相関関係を示す。
【００４７】
【図４】図４は、Albacar（登録商標）HO、Albacar（登録商標）LO、Syncarb F0474及びMiconapaque HBをそれぞれ含有する手すき紙、並びにポリシリケートでコーティングしたそれぞれの炭酸カルシウムを含有する手すき紙のスコットボンド強度と手すき紙の灰分との相関関係を示す。
【００４８】
実施例１〜５
二酸化炭素を酸として使用する、ポリシリケートでコーティングした炭酸カルシウム粒子を含む水性組成物の調製
【００４９】
炭酸カルシウム１００ｇオーブン乾燥重量（表１参照）を取り、脱イオン水を用いて９３０ｇに希釈した。これに、ケイ酸ナトリウム（２８．５％（w/v）ＳｉＯ２、８．９％（w/v）Ｎａ２Ｏ）７０ｇを加えた。したがって、炭酸カルシウムの量は、反応混合物の体積に基づき１０乾燥重量％であり、ケイ酸ナトリウムの量は、反応混合物の体積に基づき２乾燥重量％であった。２種の水性材料を、磁気攪拌器を用いて室温で十分に混合し、二酸化炭素をガス拡散管を用いて加え、室温でｐＨ７．０とした。場合によっては、ポリシリケートをゲル化するまではｐＨが７にならなかった。反応混合物を室温でゲル化させた。ゲル化がほぼ完了した２０分後、ゲルを磁気攪拌器の作用で破壊し、可視粒子（＞２mm）を含有するスラリーを得た。このスラリーを次にultra thurraxホモジナイザーを用いて１３５００rpmで１分間せん断した。得られた水性組成物は、組成物の量に基づきポリシリケート１２乾燥重量％でコーティングした炭酸カルシウムを含有していた。
【００５０】
使用した炭酸カルシウムを、その粒径及び得られたポリシリケートでコーティングした炭酸カルシウムの粒子と一緒に表１に記載した。粒径は、Malvern MasterSizer 2000 粒径分析器で分析した。
【００５１】
【表１】
2010507553.tif 000002
【００５２】
Calopake（登録商標）Fは、乾燥沈降炭酸カルシウム、Albacar（登録商標）HO、Albacar（登録商標）LO及びSyncarb F0474-GOは、拡散沈降炭酸カルシウム、Miconapaque HBは、拡散粉砕炭酸カルシウムである。Calopake（登録商標）F、Albacar（登録商標）HO及びAlbacar（登録商標）LOは、Mineral Technologiesにより、Miconapaque HBは、Columbia River Carbonatesから販売されている。
【００５３】
実施例１、４及び５のポリシリケートでコーティングした炭酸カルシウムを含む水性組成物を、ブルックフィールドDVII-Pro粘度計を用いて測定し、試験開始３０秒後にその結果を得た。
【００５４】
【表２】
2010507553.tif 000003
【００５５】
実施例１〜５のポリシリケートでコーティングした炭酸カルシウムを含む水性組成物を、塩酸を用いてｐＨ約１．５に酸性化しようとした場合、炭酸カルシウムは、ｐＨが６になる前に急速に溶解し、シリカ表面が酸に対するバリヤーとなる完璧なコーティングではないことを示した。
【００５６】
比較例１  ポリシリケートを含む水性組成物の調製
【００５７】
炭酸カルシウムを含まず、ポリシリケートだけを含む水性組成物を、炭酸カルシウムを加えない以外は実施例１〜５と同様に調製した。ケイ酸ナトリウムの量は、反応混合物の体積に基づき、ここでも２重量％とした。得られた水性組成物は、組成物の量に基づき２乾燥重量％のポリシリケートを含有していた。
【００５８】
実施例６〜１０
ポリシリケートでコーティングした炭酸カルシウムを含有する手すき紙の調製
【００５９】
シリカコーティングした炭酸カルシウムを含有する手すき紙を、次のように調製した：紙料重量に基づき０．５乾燥重量％の繊維（漂白した樺の繊維７０％及び漂白したバイン繊維３０％）を含有する標準の実験用のファインペーパー用紙料を、４７°ＳＲまで叩解した。紙料を１０００rpmで５秒間撹拌した。０．５％（w/v）のRaisamy（登録商標）50021（カチオン性ジャガイモデンプン）を含有する水溶液を加え、仕上がり紙の乾燥重量に基づき５kg/t濃度のRaisamy（登録商標）50021を得て、１０００rpmでの撹拌を３０秒間続けた。実施例１〜５のポリシリケートでコーティングした炭酸カルシウム粒子を含む水性組成物の必要量（表２参照）を加え、１０００rpmでの撹拌をさらに３０秒間続けた。０．１％（w/v）のPercol 175（カチオン性ポリアクリルアミド）を含有する水溶液を加えて、仕上がり紙の乾燥重量に基づき、５００g/t濃度のPercol 175を得て、さらに１０００rpmで３０秒間撹拌を続けた。０．１％（w/v）Hydrocol 2D6（水膨潤性モンモリロナイトクレイ）を含有する水溶液を加え、仕上がり紙の乾燥重量に基づき、２０００g/t濃度のHydrocol 2D5を得て、５００rpmで１５秒間撹拌を続けた。処理した紙料を半自動手すき機を用いて手すき紙に形成し、プレスし、９５℃で乾燥させた。
【００６０】
実施例６〜１０の手すき紙の調製のための添加順序を以下の線図１にまとめた：
【００６１】
【表３】
2010507553.tif 000004
【００６２】
比較例２〜８
炭酸カルシウムを含有するが、ポリシリケートでコーティングした炭酸カルシウムを含有しない手すき紙の調製
【００６３】
比較例の手すき紙を実施例６〜１０の手すき紙に関する記載のとおり調製したが、ポリシリケートでコーティングした炭酸カルシウムは加えなかった。その代わりに、それぞれの炭酸カルシウムを加えてから、デンプンを加えた。比較例２〜８の手すき紙の調製のための添加順序を、以下の線図２にまとめた：
【表４】
2010507553.tif 000005
【００６４】
比較例９
炭酸カルシウム及びポリシリケートを含有するが、ポリシリケートでコーティングした炭酸カルシウムを含有しない手すき紙の調製
【００６５】
比較例９の手すき紙をポリシリケートでコーティングした炭酸カルシウムの代わりに比較例２のポリシリケートを使用した以外、実施例６〜１０の手すき紙に関する記載のとおり調製した。さらに、それぞれの炭酸カルシウムを、デンプンを加える前に加えた。比較例９の手すき紙の調製のための添加順序を、以下の線図３にまとめた： 
【表５】
2010507553.tif 000006
【００６６】
実施例６〜１０及び比較例２〜９の手すき紙に使用された繊維、シリカコーティングした炭酸カルシウム、炭酸カルシウム、ポリシリケートそれぞれの重量比を表２にまとめた：
【表６】
2010507553.tif 000007
【００６７】
実施例６〜１０及び比較例２〜９の手すき紙の評価
実施例６〜１０及び比較例３〜９の手すき紙サンプルをTappi試験方法T402に従い、少なくとも２４時間、相対湿度５０％及び２３℃の条件に置いた。
【００６８】
基本重量は、重量と手すき紙面積の関数であり、手すき紙重量から計算した。灰分は、５２５℃の温度のＣＥＭマイクロウェーブ炉を用いて測定した。各手すき紙から２×１５mmの細片を取り、引張強さ（裂断長）をTappi T494に従い、ＥＪＡ単一カラム引張試験機を用いてテストした。内部結合強さ（スコットボンド強度）をTappi 試験方法 T569に従い、スコットボンド測定器で測定した。
【００６９】
【表７】
2010507553.tif 000008
【００７０】
比較例２〜４の手すき紙の結果は、繊維含有量が多く、炭酸カルシウム含有量が少ないほど、裂断長及びスコットボンド強度は高くなることを示している。炭酸カルシウムの量を維持しながら、繊維の一部をポリシリケートで置き換えると、裂断長（比較例４及び９の手すき紙の結果を参照）が高くなった。
【００７１】
実施例６並びに比較例２〜４及び９の手すき紙の裂断長と灰分との相関関係を図１に示す。
【００７２】
実施例６及び比較例９の手すき紙の裂断長と灰分との相関関係は、比較例２〜４の手すき紙の裂断長と灰分とに関して示された相関関係と同様に振る舞うと考えられる。これは、実施例６の点から比較例９の点に仮想の線を引くことができることを意味する。この線は、比較例２〜４の点で形成される線に平行である。このようにすることによって、一定の灰分において、ポリシリケートでコーティングしたCalopake（登録商標）Fを含有する手すき紙（実施例６）が、Calopake（登録商標）Fだけを含有する手すき紙（比較例２〜４）さらにCalopake（登録商標）Fとポリシリケートとの混合物を含有する手すき紙（比較例９）と比較して、高い裂断長を達成することができることが明らかになる。換言すれば、ポリシリケートでコーティングしたCalopake（登録商標）Fを含有する手すき紙では、Calopake（登録商標）Fだけを含有する手すき紙及びCalopake（登録商標）Fとポリシリケートとの混合物を含有する手すき紙と比較して、より少ない灰分で同じ裂断長を達成することができる。
【００７３】
実施例７〜１０及び比較例５〜８の手すき紙に関する裂断長と灰分との相関関係を図２に示す。
【００７４】
図２は、一定の灰分において、ポリケイ酸塩でコーティングした、Albacar（登録商標）HO（実施例７）、Albacar（登録商標）LO（実施例８）、Syncarb F0474（実施例９）、Miconapaque HB（実施例１０）を、それぞれ含有する手すき紙が、ポリシリケートをコーティングしていない、それぞれの炭酸カルシウムを含有する手すき紙（比較例５〜８）に比べ、より高い裂断長を達成することができることを示す。換言すれば、ポリシリケートでコーティングした、Albacar（登録商標）HO、Albacar（登録商標）LO、Syncarb F0474、Miconapaque HBを、それぞれ含有する手すき紙は、ポリケイ酸塩をコーティングしていないそれぞれの炭酸カルシウムを含有する手すき紙と比較して、より少ない灰分で同じ裂断長を達成することができる。
【００７５】
実施例６及び比較例２〜４及び９の手すき紙に関するスコットボンド強度と灰分との相関関係を図３に、実施例７〜１０及び比較例５〜８の手すき紙に関するスコットボンド強度と灰分との相関関係を図４に示す。ここで、実施例６〜１０及び比較例５〜９の手すき紙のスコットボンド強度と灰分との相関関係もまた、比較例２〜４の手すき紙に関して示されたスコットボンド強度と灰分との相関関係と同様に振る舞うと仮定することができる。これもまた、それぞれの例の点を通る仮想の線を引くことができることを意味し、その線は、比較例２〜４の点で形成された線に平行である。その平行な線を比較すると、スコットボンド強度と灰分との相関関係は、Calopake（登録商標）Fだけを含有する手すき紙（比較例２〜４）及びCalopake（登録商標）Fとポリシリケートとの混合物を含有する手すき紙（比較例９）についてはほぼ同一であることがわかるが、一定の灰分においては、ポリシリケートでコーティングした、Calopake（登録商標）F（実施例６）、Albacar（登録商標）HO（実施例７）、Albacar（登録商標）LO（実施例８）、Syncarb F0474（実施例９）、Miconapaque HB（実施例１０）を、それぞれ含有する手すき紙が、ポリシリケートをコーティングしていない、それぞれの炭酸カルシウムを含有する手すき紙（比較例５〜８）と比較して、より高いスコットボンド強度が得られることがわかる。換言すれば、ポリシリケートでコーティングした炭酸カルシウムを含有する手すき紙に関しては、炭酸カルシウムだけ又は炭酸カルシウムとポリシリケートとの混合物を含有する手すき紙と比較して、より少ない灰分で同じスコットボンド強度を達成することができる。
【００７６】
まとめると、ポリシリケートでコーティングした炭酸カルシウムを使用すると、同じ灰分において裂断長及びスコットボンド強度が増加した紙、又は、同じ裂断長又はスコットボンド強度で、灰分のより少ない紙、すなわち、繊維及び／又は炭酸カルシウム量の削減された紙が得られる。したがって、充填紙の裂断長／灰分の比及び充填紙のスコットボンド強度／灰分の比が改善される。
【００７７】
実施例１１
硫酸を酸として使用する、水性ポリシリケートでコーティングした炭酸カルシウムを含む組成物の調製
【００７８】
水（標準の水道水）２００Ｌに、ケイ酸ナトリウム２１Ｌ（ＰＱ社販売Ｎ（登録商標）ケイ酸ナトリウム、２８．７％（w/v）のＳｉＯ２、８．９％（w/v）のＮａ２Ｏ、６８°Ｆでの濃度：１．３８g/cm３）を加えた。撹拌により均質な混合物を得た後、十分量の濃硫酸を加え、ケイ酸ナトリウムのｐＨを室温で１１．３〜９．５に下げた。ケイ酸ナトリウムを３分間反応させた後、拡散させた重質炭酸カルシウム（ＧＣＣ）のスラリー（Ｏｍｙａ社販売Hyrocarl（登録商標）９０、６０重量％ＧＣＣ）５０Ｌを加えた。炭酸カルシウムをスラリーによく混合し、さらに水２９Ｌを加えると、ケイ酸塩は、固体三次元マトリックスを形成し始めた。固体ゲルを攪拌器の作用で破壊し、混合物をさらに２時間撹拌した。この後、０．５〜２mmの範囲の可視粒子を有する粒状のスラリーを得た。本材料サンプル１０Ｌを取り、Polytron Emulsifierを使って、１４，０００rpmで１０分間せん断し、均一な粘性を有する水性ポリシリケートでコーティングした炭酸カルシウムを得た。ポリシリケートでコーティングした炭酸カルシウムは、これで使用可能な状態となった。
【図１】
2010507553.tif 000009
【図２】
2010507553.tif 000010
【図３】
2010507553.tif 000011
【図４】
2010507553.tif 000012
【国際調査報告】
2010507553.tif 000013
2010507553.tif 000014
2010507553.tif 000015